(57)【要約】  正極と、活性粒子を含んでなる負極と、負極及び正極をイオン的に結合する電解質と、負極及び正極を電気的に分離するセパレータと、及び負極又はセパレータに取り込まれた少なくとも１つのフッ化水素酸中和剤とを含んでなる、Ｌｉイオン電池が提供される。また、正極と、活性粒子を含んでなる負極と、負極及び正極をイオン的に結合する電解質と、及び、負極及び正極を電気的に分離するセパレータとを含んでなり、該電解質がイミド塩と、ＬｉＰＦ６、ＬｉＢＦ４、及びＬｉＣｌＯ４からなる群より選択される少なくとも１つの塩との混合物から形成される、Ｌｉイオン電池も提供される。また、活物質コアと、該活物質コアを少なくとも部分的に包み込む保護コーティングとを含んでおり、該保護コーティングが、フッ化水素酸の浸透に対し抵抗性である材料を含んでなる、Ｌｉイオン電池負極も提供される。
2014514683.tif 000002
【特許請求の範囲】
【請求項１】
正極と；
活性粒子を含んでなる負極と；
前記負極及び前記正極をイオン的に結合する電解質と；
前記負極及び前記正極を電気的に分離するセパレータと；
前記負極又は前記セパレータに取り込まれた少なくとも１つのフッ化水素酸中和剤と、
を含んでなる、Ｌｉイオン電池。
【請求項２】
前記活性粒子が、シリコン（Ｓｉ）、ゲルマニウム（Ｇｅ）、スズ（Ｓｎ）、チタン（Ｔｉ）、アルミニウム（Ａｌ）又はマグネシウム（Ｍｇ）の少なくとも１つを含んでなる、請求項１に記載のＬｉイオン電池。
【請求項３】
前記フッ化水素酸中和剤が、フッ化水素酸結合性金属誘導体塩もしくは酸化物、又は非共有電子対を有するルイス塩基である、請求項１に記載のＬｉイオン電池。
【請求項４】
前記フッ化水素酸中和剤が、（ｉ）前記負極がそれから形成される活性粉末中に配置されるか、（ｉｉ）前記活性粒子上にコートされたポリマーの一部か、（ｉｉｉ）前記セパレータ中に組込まれるかもしくは前記セパレータ上に形成されるか、又は（ｉｖ）前記負極中の前記活性粒子と混合されたバインダー中に配置される、請求項１に記載のＬｉイオン電池。
【請求項５】
正極と；
活性粒子を含んでなる負極と；
前記負極及び前記正極をイオン的に結合する電解質と；
前記正極及び前記負極を電気的に分離するセパレータと、
を含んでなる、Ｌｉイオン電池であって、
前記電解質がイミド塩と、ヘキサフルオロリン酸リチウム（ＬｉＰＦ６）、テトラフルオロホウ酸リチウム（ＬｉＢＦ４）、及び過塩素酸リチウム（ＬｉＣｌＯ４）からなる群より選択される少なくとも１つの塩との混合物から形成される、Ｌｉイオン電池。
【請求項６】
前記イミド塩が、電解質の少なくとも５０重量％を占める、請求項５に記載のＬｉイオン電池。
【請求項７】
前記イミド塩が、電解質の約７５重量％ないし約９０重量％の範囲のパーセンテージを占める、請求項６に記載のＬｉイオン電池。
【請求項８】
前記イミド塩が、式：
Ｒｆ１ＳＯ２Ｘ−（Ｌｉ＋）ＹＺａ：
［式中、ＸはＣ又はＮであり、ａ＝０又は１であり、但しＸがＣであればａ＝１であり、かつＸがＮであればａ＝０であるという条件付きであり；
ａ＝１であるとき、Ｙ及びＺは、独立して、ＣＮ、ＳＯ２Ｒｆ２、ＳＯ２Ｒ、Ｐ（Ｏ）（ＯＲ）２、ＣＯ２Ｒ、Ｐ（Ｏ）Ｒ２、Ｃ（Ｏ）Ｒｆ３、Ｃ（Ｏ）Ｒ、それらと形成されるシクロアルキル基、及びＨ、からなる群より選択される電子吸引基であり、但しＹ及びＺの双方がＨであることはできないという条件付きであり；
さらに、Ｒｆ１、Ｒｆ２、Ｒｆ３は、任意選択で１つ以上のエーテル酸素で置換えられた、１ないし４個の炭素からなるパーフルオロアルキルラジカルであり；
Ｒは、任意選択で１つ以上のエーテル酸素で置換された、１ないし６個の炭素からなるアルキル基か、又は任意選択でさらに置換されたアリール基であり；
或いは、ａ＝０であるとき、Ｙは、式ＳＯ２Ｒｆ６で表わされる電子吸引基であり、ここで、Ｒｆ６は、任意選択で１つ以上のエーテル酸素で置換された、式（Ｒｆ４ＳＯ２Ｎ−（Ｌｉ＋）ＳＯ２）ｍＲｆ５（式中、ｍ＝０又は１、かつＲｆ４は、ＣｎＦ２ｎ＋１であり、かつＲｆ５は、ＣｎＦ２ｎ＋１であり、ここで、ｎ＝１ないし４である）によって表わされるラジカルである］、
によって表わされるリチウム化合物を含んでなる、請求項５に記載のＬｉイオン電池。
【請求項９】
前記イミド塩が：ＣＦ３ＳＯ２Ｎ−（Ｌｉ＋）ＳＯ２ＣＦ３、ＣＦ３ＣＦ２ＳＯ２Ｎ−（Ｌｉ＋）ＳＯ２ＣＦ３、ＣＦ３ＣＦ２ＳＯ２Ｎ−（Ｌｉ＋）ＳＯ２ＣＦ２ＣＦ３、Ｆ３ＳＯ２Ｎ−（Ｌｉ＋）ＳＯ２ＣＦ２ＯＣＦ３、ＣＦ３ＯＣＦ２ＳＯ２Ｎ−（Ｌｉ＋）ＳＯ２ＣＦ２ＯＣＦ３、Ｃ６Ｆ５ＳＯ２Ｎ−（Ｌｉ＋）ＳＯ２ＣＦ３、Ｃ６Ｆ５ＳＯ２Ｎ−（Ｌｉ＋）ＳＯ２Ｃ６Ｆ５、及びＣＦ３ＳＯ２Ｎ−（Ｌｉ＋）ＳＯ２ＰｈＣＦ３からなる群より選択される、請求項５に記載のＬｉイオン電池。
【請求項１０】
リチウムイオンの挿入及び脱離のためのＬｉイオン電池負極であって：
活物質コアと；
前記活物質コアを少なくとも部分的に包み込む保護コーティングと、を含んでなり、
前記保護コーティングがフッ化水素酸の浸透に対し抵抗性である材料を含んでなる、Ｌｉイオン電池負極。
【請求項１１】
前記活物質コアが、シリコン（Ｓｉ）、ゲルマニウム（Ｇｅ）、スズ（Ｓｎ）、チタン（Ｔｉ）、アルミニウム（Ａｌ）、又はマグネシウム（Ｍｇ）の少なくとも１つを含んでなる、請求項１０に記載のＬｉイオン電池負極。
【請求項１２】
前記保護コーティングが、ポリマー、金属酸化物、金属フッ化物、炭素、又はそれらの組合せを含んでなる、Ｌｉイオン浸透性及び電解質溶媒非浸透性の材料である、請求項１０に記載のＬｉイオン電池負極。
【請求項１３】
前記保護コーティングが、リチオ化の間の伸張及び脱リチオ化の間の収縮が可能な、可撓性の材料である、請求項１０に記載のＬｉイオン電池負極。
【請求項１４】
前記保護コーティングが、前記活物質コアを取り囲む、機械的に安定でかつ可塑的に変形可能なシェルを形成する、請求項１０に記載のＬｉイオン電池負極。
【請求項１５】
前記保護コーティングシェルと前記活物質コアとの間に配置された、炭素系の層をさらに含んでなる、請求項１４に記載のＬｉイオン電池負極。
【請求項１６】
前記活物質コアが脱リチオ化状態にあるとき、リチオ化の間の前記活物質コアにおける体積変化に適応させるために、少なくとも１つの孔が、前記保護コーティングシェルと前記活物質コアとの間に配置されている、請求項１４に記載のＬｉイオン電池負極。
【請求項１７】
前記保護コーティングシェルと前記活物質コアとの間に配置された前記少なくとも１つの孔が、これもまた前記保護コーティングシェルと前記活物質コアとの間に配置された炭素系介在物質によって分離された多数の孔を含んでなる、請求項１６に記載のＬｉイオン電池負極。
【請求項１８】
前記保護コーティングシェル上に配置された、付加的なポリマー又は炭素導電層をさらに含んでなる、請求項１４に記載のＬｉイオン電池負極。
【請求項１９】
前記保護コーティングシェルが、固体−電解質界面層を形成するための機械的に安定な表面を提供する、請求項１４に記載のＬｉイオン電池負極。
【請求項２０】
請求項１０に記載の前記Ｌｉイオン電池負極を含んでなる、Ｌｉイオン電池。
【発明の詳細な説明】
【技術分野】
【０００１】
（関連出願の相互参照）
本特許出願は、２０１２年２月６日出願の「Ｌｉイオン電池負極の安定化」と題する米国非仮出願第１３／３６６，５９４号、及び２０１１年２月７日出願の「シリコン負極含有Ｌｉイオン電池の安定化」と題する米国仮出願第６１／４４０，１０４号の優先権を主張するものであり、これらの号は本明細書において参照により明示的に援用される。
【背景技術】
【０００２】
（技術分野）
本発明は、全般的にエネルギー貯蔵装置、さらに具体的にはリチウムイオン電池技術に関する。
【０００３】
（背景技術）
リチウムイオン（Ｌｉイオン）電池は、一部はその比較的高いエネルギー密度、軽量、及び長寿命の可能性のため、家庭用電化製品において広く使用されている。実際、Ｌｉイオン電池は多くの応用分野において、本質的にニッケル−カドミウム及びニッケル水素電池に取って代わってきた。商業的には益々普及しているにもかかわらず、Ｌｉイオン電池のさらなる開発が、特に低及びゼロ排気ハイブリッド電気自動車又は完全電気自動車、家庭用電化製品、エネルギー効率のよい貨物船及び機関車、航空宇宙、並びに送配電における潜在的応用のために必要とされている。かかる高出力用途には、既存のＬｉイオン電池において使用されるものよりも比容量の高い電極が必要となる。
【０００４】
現在、炭素系材料（例えば、グラファイト）が、Ｌｉイオン電池における主要な負極材料として用いられている。炭素（Ｃ）は、グラファイトの形態において、グラム当たり約３７２ミリアンペア時（ｍＡｈ／ｇ）の最大又は理論比容量を有するが、フォーメーションサイクリングの間に有意な容量低下を受ける。特に、最初の充電サイクルの間に、グラファイトは高レベルの不可逆性を経験するが、そのことは、有意な量のリチウムイオンがグラファイト負極内にインターカレートするが、電池の放電により負極外へデインターカレートしないことを意味している。このため、炭素系材料の容量は限られたものになる。
【０００５】
こうした欠点を克服するべく、様々な高容量の材料が研究されてきた。例えばシリコン系材料は、従来のグラファイトからなるものより一桁大きい比容量を示すことから、負極候補として大いに注目されてきた。シリコン（Ｓｉ）は、全ての金属のうちで最も高い理論比容量を有しており、約４２００ｍＡｈ／ｇで横ばいになる。残念なことに、シリコンはそれ自体に重大な妨げとなるものがある。
【０００６】
Ｓｉ系負極材料の第一の欠陥は、電池の充電サイクルの間の、リチウムイオン合金化又は脱合金化の結果としてそれぞれ生じる体積膨張又は収縮である。ある場合には、シリコン系負極は、約４００％までの体積の増加及びそれに続く減少を示し得る。負極材料が経験するこれらの高レベルの歪は、不可逆的な機械的損傷を負極に引き起こし得る。このことは最終的に、負極と下にある集電体との間の接触の喪失につながり得る。
【０００７】
このように、負極材料でなされた進歩にもかかわらず、Ｌｉイオン電池は、その応用に多少の制限が残されたままである。それ故、Ｌｉイオン電池に使用するための改善された負極が依然として必要とされている。とりわけ、安定な負極性能を達成することは、多くの高容量材料にとって課題となってきた。これらの改善された負極、及び最終的には改善されたＬｉイオン電池は、上記で考察されたいわゆる高出力用途などの、新規な応用をもたらすことも可能である。
【発明の概要】
【発明が解決しようとする課題】
【０００８】
本明細書に開示された実施態様は、改善されたＬｉイオン電池成分、それらから製造される改善されたＬｉイオン電池、及びＬｉイオン電池を作成及び使用する方法を提供することにより、上記に示した必要性に対処する。
【課題を解決するための手段】
【０００９】
いくつかの実施態様においては、正極と、活性粒子を含んでなる負極と、負極及び正極をイオン的に結合する電解質と、負極及び正極を電気的に分離するセパレータと、及び負極又はセパレータに取り込まれた少なくとも１つのフッ化水素酸中和剤とを含んでなる、Ｌｉイオン電池が提供される。活性粒子は、例えば、シリコン（Ｓｉ）、ゲルマニウム（Ｇｅ）、スズ（Ｓｎ）、チタン（Ｔｉ）、アルミニウム（Ａｌ），又はマグネシウム（Ｍｇ）の少なくとも１つを含んでなっていてもよい。フッ化水素酸中和剤は、例えば、フッ化水素酸結合性金属誘導体塩もしくは酸化物、又は非共有電子対を有するルイス塩基であってもよい。フッ化水素酸中和剤は、別のデザインでは、（ｉ）負極がそれから形成される活性粉末中に配置されるか、（ｉｉ）活性粒子上にコートされたポリマーの一部か、（ｉｉｉ）セパレータ中に組込まれるかもしくはセパレータ上に形成されるが、又は（ｉｖ）負極中の活性粒子と混合されたバインダー中に配置されるか、或いはそれらの組合せであってもよい。
【００１０】
別の実施態様においては、正極と、活性粒子を含んでなる負極と、負極及び正極をイオン的に結合する電解質と、及び、負極及び正極を電気的に分離するセパレータとを含んでなるＬｉイオン電池であって、ここで、該電解質がイミド塩と、ヘキサフルオロリン酸リチウム（ＬｉＰＦ６）、テトラフルオロホウ酸リチウム（ＬｉＢＦ４）、及び過塩素酸リチウム（ＬｉＣｌＯ４）からなる群より選択される少なくとも１つの塩との混合物から形成されてもよい、該Ｌｉイオン電池が提供される。イミド塩は、例えば、電解質の少なくとも５０重量％を占めていてもよい。あるデザインではイミド塩は、電解質の約７５重量％ないし約９０重量％の範囲のパーセンテージを占めていてもよい。イミド塩は、以下にさらに詳細に論じられる通り、１つ以上の特定のクラスのリチウム化合物であってもよい。
【００１１】
なお別の実施態様においては、Ｌｉイオン電池負極は、リチウムイオンの挿入及び脱離のために備えられている。Ｌｉイオン負極は、活物質コアと、該活物質コアを少なくとも部分的に包み込む保護コーティングとを含んでなっていてもよく、ここで、保護コーティングは、フッ化水素酸の浸透に対し抵抗性である材料を含んでなる。活物質コアは、例えば、シリコン（Ｓｉ）、ゲルマニウム（Ｇｅ）、スズ（Ｓｎ）、チタン（Ｔｉ）、アルミニウム（Ａｌ），又はマグネシウム（Ｍｇ）の少なくとも１つを含んでなっていてもよい。保護コーティングは、ポリマー、金属酸化物、金属フッ化物、炭素、又はそれらの組合せを含んでなる、Ｌｉイオン浸透性及び電解質溶媒非浸透性の材料であってもよい。あるデザインでは、保護コーティングは、リチオ化の間の伸張及び脱リチオ化の間の収縮が可能な、可撓性の材料であってもよい。別のデザインにおいては、保護コーティングは、活物質コアを取り囲む、機械的に安定でかつ可塑的に変形可能なシェルを形成してもよい。この場合、Ｌｉイオン電池負極は、保護コーティングシェルと活物質コアとの間に配置された、炭素系の層をさらに含んでなっていてもよい。加えて、活物質コアが脱リチオ化状態にあるとき、リチオ化の間の活物質コアにおける体積変化に適応させるための少なくとも１つの孔が、保護コーティングシェルと活物質コアとの間に配置されていてもよい。保護コーティングシェルと活物質コアとの間に配置された該少なくとも１つの孔は、これもまた保護コーティングシェルと活物質コアとの間に配置された炭素系介在物質によって分離された多数の孔を含んでなっていてもよい。Ｌｉイオン電池負極はまた、保護コーティングシェル上に配置された、付加的なポリマー又は炭素の導電層をさらに含んでなっていてもよい。保護コーティングシェルは、固体−電解質界面層を形成するための、機械的に安定な表面を提供してもよい。かかるＬｉイオン電池負極を含んでなるＬｉイオン電池もまた提供されてよい。
【００１２】
添付の図面は、本発明の実施態様の説明を補助するために提示されるものであり、単に実施態様を例示するために提供されるにすぎず、それらを限定するものではない。
【図面の簡単な説明】
【００１３】
【図１Ａ】電解質組成物の例及びそれの、アルミニウム正極の腐食に対する異なる効果を示す図である。
【図１Ｂ】電解質組成物の例及びそれの、アルミニウム正極の腐食に対する効果を示す図である。
【図１Ｃ】電解質組成物の例及びそれの、アルミニウム正極の腐食に対する効果を示す図である。
【図１Ｄ】電解質組成物の例及びそれの、アルミニウム正極の腐食に対する効果を示す図である。
【図１Ｅ】電解質組成物の例及びそれの、アルミニウム正極の腐食に対する効果を示す図である。
【図２】１つ以上の実施態様による保護負極コーティング配置の一例を示す図である。
【図３Ａ】１つの実施態様による炭素保護コーティングの一例について、走査電子顕微鏡（ＳＥＭ）画像を示す図である。
【図３Ｂ】１つの実施態様による炭素保護コーティングの一例について、透過型電子顕微鏡（ＴＥＭ）画像を示す図である。
【図４】１つ以上の実施態様によるシェル保護負極コーティングアレンジメントの一例について、リチオ化及び脱リチオ化を示す図である。
【図５Ａ】様々な実施態様による複合保護負極コーティング構造の異なる例を示す図である。
【図５Ｂ】様々な実施態様による複合保護負極コーティング構造の異なる例を示す図である。
【図５Ｃ】様々な実施態様による複合保護負極コーティング構造の異なる例を示す図である。
【図５Ｄ】様々な実施態様による複合保護負極コーティング構造の異なる例を示す図である。
【図５Ｅ】様々な実施態様による複合保護負極コーティング構造の異なる例を示す図である。
【図５Ｆ】様々な実施態様による複合保護負極コーティング構造の異なる例を示す図である。
【図６Ａ】図５Ｄの複合保護負極コーティング構造の例について、リチオ化及び脱リチオ化の効果を示す図である。
【図６Ｂ】図５Ｅの複合保護負極コーティング構造の例について、リチオ化及び脱リチオ化の効果を示す図である。
【図６Ｃ】図５Ｆの複合保護負極コーティング構造の例について、リチオ化及び脱リチオ化の効果を示す図である。
【図７】１つ以上の実施態様による、図５Ａ−５Ｆの複合保護負極コーティング構造例の形成を図示するフロー図である。
【図８】１つ以上の実施態様による、機械的に安定なシェル保護負極コーティングの形成法の一例を示すプロセスフロー図である。
【図９】上記の装置、方法、及び他の技術、又はそれらの組合せが、種々の実施態様によって適用されてもよい、Ｌｉイオン電池の一例を示す図である。
【発明を実施するための形態】
【００１４】
本発明の態様は、本発明の具体的な実施態様を対象とする以下の記載及び関連図面において開示される。用語「本発明の実施態様」は、本発明の全ての実施態様が、論じられた特性、利点、プロセス、又は操作様式を包含することを要求するものではなく、また代替の実施態様が本発明の要旨から逸脱することなく考案されてもよい。加えて、本発明の周知の要素は、詳細に記載されていなくてもよく、或いは省略されて、他のより関係の深い詳細を不明瞭にしないようにしてもよい。
【００１５】
上記の背景において論じたように、Ｌｉイオン電池において安定な負極性能を達成することは、多くの高容量負極材料にとり、課題となってきた。このことは、その全てが理解されているのではない多様な理由から真実である。本発明者らは、例えば、電池電解質中にある、又はＬｉイオン電池（セル）サイクリングの間にｉｎ−ｓｉｔｕで生成される、フッ化水素酸（ＨＦ）の存在が、主要なシリコン負極劣化メカニズムの一つに寄与することを発見した。シリコンが、通常その天然の酸化物（ＳｉＯ２）を除去するのみで、その下にあるシリコンをインタクトなまま残すフッ化水素酸とは、事実上何ら化学的に反応しないものとして一般的に理解されているにもかかわらず、である。例えばマイクロエレクトロニクス産業においては、濃フッ化水素酸は、下にあるシリコンを損傷することなく環境条件下で酸化物をエッチングするべく、意図的に使用されている。
【００１６】
それにもかかわらず、本発明者らはフッ化水素酸が、対応する負極のバイアス／電流条件下での電気化学的操作の間に、シリコンをエッチングすることを発見した。シリコン表面の溶解のための全体的な腐食反応は、以下の式：
Ｓｉ＋６ＨＦ＋ｈ＋→ＳｉＦ６２−＋６Ｈ＋＋３ｅ−          （式１）
Ｓｉ＋６ＨＦ＋ｈ＋→ＳｉＦ６２−＋４Ｈ＋＋Ｈ２＋ｅ−        （式２）
［式中、ｈ＋は、正孔カチオンを表わし、かつｅ−は、電子注入を表わす］に従って進行し得る。結果として生じる活物質（この場合はシリコン）の喪失と、その表面積の増大（孔形成及び表面の粗面化に起因する）とが、負極容量を低下させることが示された。
【００１７】
残念なことに、従来のＬｉイオン電池は、通常の操作の間常にフッ化水素酸を生成する。フッ化水素酸は、例えば電池電解質中で、非解離もしくは解離型で存在してもよく、又はＨＦ２−もしくはＨ２Ｆ３−などの錯イオンを形成してもよく、これらの全てが上記の溶解反応に関与でき得る。多くの電池デザインにおいて、Ｌｉイオン電池に使用される電解質は、Ｌｉ系の塩と、有機溶媒、中でもエチレンカーボネート（Ｃ３Ｈ４Ｏ３）、ジメチルカーボネート（Ｃ３Ｈ６Ｏ３）、及びエチルメチルカーボネート（Ｃ４Ｈ８Ｏ３）などの組合せとからなる。イオン性の塩としては、ヘキサフルオロリン酸リチウム（ＬｉＰＦ６）が、その高い導電性及び輸率の故に一般的である。テトラフルオロホウ酸リチウム（ＬｉＢＦ４）もまた一般的である。しかしながらこれらの化合物は、残留水分への暴露により、又は電気化学的サイクリングの間に、容易にフッ化水素酸を産生し得る。産生されたフッ化水素酸が、正極材料表面を化学的に攻撃し得ることは既に示唆されてきたが、それは全ての酸化物と同様にフッ化水素酸と化学的に反応することが公知のリチウム酸化物もしくはリン酸化物（例えば、ＬｉＣｏＯ２又は、一般性は低いがＬｉＭｎ２Ｏ４、ＬｉＦｅＰＯ４、もしくはＬｉＣｏ１／３Ｎｉ１／３Ｍｎ１／３Ｏ２）から一般的に構成されており、フッ化水素酸が負極材料にも同様に問題があり得ることは従来知られていなかった。
【００１８】
それ故、より高容量の材料から形成される負極の安定性を、それに対するフッ化水素酸エッチングの有害作用を低減又は防止することによって改善するための装置、方法、及び他の技術が、本明細書において提供される。以下の記載において、例示のみを目的としたシリコン負極材料に関連して、いくつかの実施態様が記載される。開示された技術が、上記に論じられたシリコンのみならず、フッ化水素酸による電気化学的エッチングに感受性であるか、又はリチウムの挿入又は脱離の間に有意な体積変化（例えば、約５％を超える）を経験する、他の負極材料も含めた多様な高容量負極材料にも応用してよいことが理解されよう。かかる材料の例は：（ｉ）重く（及び「極めて重く」）ドープされたシリコン；（ｉｉ）第ＩＶ族元素；（ｉｉｉ）金属との二元シリコン合金（又は混合物）；（ｉｖ）金属との三元シリコン合金（又は混合物）；及び（ｖ）リチウムとの合金を形成する他の金属及び金属合金、を包含する。
【００１９】
重く及び極めて重くドープされたシリコンは、高含量の第ＩＩＩ族元素、例えばホウ素（Ｂ）、アルミニウム（Ａｌ）、ガリウム（Ｇａ）、インジウム（Ｉｎ）、もしくはタリウム（Ｔｌ）か、又は高含量の第Ｖ族元素、例えば窒素（Ｎ）、リン（Ｐ）、ヒ素（Ａｓ）、アンチモン（Ｓｂ）、もしくはビスマス（Ｂｉ）を用いてドープされたシリコンを包含する。「重くドープされた」及び「極めて重くドープされた」により、ドーピング原子の含量が、典型的には３，０００パーツパーミリオン（ｐｐｍ）ないし７００，０００ｐｐｍの範囲内、又は全組成物の約０．３％ないし７０％であることが理解されよう。
【００２０】
高容量負極材料を形成するべく使用される第ＩＶ族元素は、Ｇｅ、Ｓｎ、Ｐｂ、及びそれらの合金、混合物、又は、一般式Ｓｉａ−Ｇｅｂ−Ｓｎｃ−Ｐｂｄ−Ｃｅ−Ｄｆ［式中、ａ、ｂ、ｃ、ｄ、ｅ、及びｆは、ゼロ又は非ゼロでよく、かつここで、Ｄは周期表第ＩＩＩ族又は第Ｖ族から選択されるドーパントである］の複合物を包含してもよい。
【００２１】
金属との二元シリコン合金（又は混合物）としては、シリコン含量は、約２０％ないし９９．７％の範囲内であってもよい。合金（又は混合物）などの例は、限定するものではないが：Ｍｇ−Ｓｉ、Ｃａ−Ｓｉ、Ｓｃ−Ｓｉ、Ｔｉ−Ｓｉ、Ｖ−Ｓｉ、Ｃｒ−Ｓｉ、Ｍｎ−Ｓｉ、Ｆｅ−Ｓｉ、Ｃｏ−Ｓｉ、Ｎｉ−Ｓｉ、Ｃｕ−Ｓｉ、Ｚｎ−Ｓｉ、Ｓｒ−Ｓｉ、Ｙ−Ｓｉ、Ｚｒ−Ｓｉ、Ｎｂ−Ｓｉ、Ｍｏ−Ｓｉ、Ｔｃ−Ｓｉ、Ｒｕ−Ｓｉ、Ｒｈ−Ｓｉ、Ｐｄ−Ｓｉ、Ａｇ−Ｓｉ、Ｃｄ−Ｓｉ、Ｂａ−Ｓｉ、Ｈｆ−Ｓｉ、Ｔａ−Ｓｉ、及びＷ−Ｓｉを包含する。かかる二元合金は、第ＩＩＩ族又は第Ｖ族元素によりドープ（又は重くドープ）されてもよい。別法として、他の第ＩＶ族元素をシリコンの代わりに使用して、金属との類似の合金又は混合物を形成してもよい。種々の第ＩＶ族元素の組合せもまた、金属とのかかる合金又は混合物を形成するために使用し得る。
【００２２】
金属との三元シリコン合金（又は混合物）としては、シリコン含量は、約２０％ないし９９．７％の範囲内であってもよい。かかる三元合金は、第ＩＩＩ族又は第Ｖ族元素によりドープ（又は重くドープ）されてもよい。他の第ＩＶ族元素をシリコンの代わりに使用して、金属とのかかる合金又は混合物を形成してもよい。別法として、他の第ＩＶ族元素をシリコンの代わりに使用して、金属との同様の合金又は混合物を形成してもよい。また種々の第ＩＶ族元素の組合せも、金属とのかかる合金又は混合物を形成するために使用してもよい。
【００２３】
リチウムと合金を形成する他の金属及び金属合金の例は、限定するものではないが、Ｍｇ、Ａｌ、Ｇａ、Ｉｎ、Ａｇ、Ｚｎ、Ｃｄその他、並びにこれらの金属、その酸化物その他から形成される種々の組合せを包含する。
【００２４】
いくつかの実施態様においては、改善された負極安定性は、フッ素がないか（例えば、ＦフリーＬｉ塩）又はフッ化水素酸を生成しないよう熱安定性であるか、のいずれかである特定の電解質塩を使用することによって達成してもよい。例えば、式Ｒｆ１ＳＯ２Ｘ−（Ｌｉ＋）ＹＺａで表わされるクラスのリチウム化合物は、Ｌｉイオン電池セルにおいて電解質として用いた場合、フッ化水素酸生成に対し効率的に防御することが判明している。式中、ＸはＣ又はＮであり、ａ＝０又は１であり、但しＸがＣであればａ＝１であり、かつＸがＮであればａ＝０であるという条件付きである。ａ＝１であるとき、Ｙ及びＺは、独立して、ＣＮ、ＳＯ２Ｒｆ２、ＳＯ２Ｒ、Ｐ（Ｏ）（ＯＲ）２、ＣＯ２Ｒ、Ｐ（Ｏ）Ｒ２、Ｃ（Ｏ）Ｒｆ３、Ｃ（Ｏ）Ｒ、それらから形成されるシクロアルキル基、及びＨ、からなる群より選択される電子吸引基であってもよく、但しＹ及びＺの双方がＨであることはできないという条件付きである。Ｒｆ１、Ｒｆ２、Ｒｆ３は、任意選択で１つ以上のエーテル酸素で置換えられた、１ないし４個の炭素からなるパーフルオロアルキルラジカルであってよい。Ｒは、任意選択で１つ以上のエーテル酸素で置換された、１ないし６個の炭素からなるアルキル基か、又は任意選択でさらに置換されたアリール基であってよい。別法として、ａ＝０であるとき、Ｙは、式ＳＯ２Ｒｆ６で表わされる電子吸引基でよく、ここで、Ｒｆ６は、任意選択で１つ以上のエーテル酸素で置換された、式（Ｒｆ４ＳＯ２Ｎ−（Ｌｉ＋）ＳＯ２）ｍＲｆ５［式中、ｍ＝０又は１、かつＲｆ４は、ＣｎＦ２ｎ＋１であり、かつＲｆ５は、ＣｎＦ２ｎ＋１であり、ここで、ｎ＝１ないし４である］によって表わされるラジカルである。
【００２５】
かかるリチウム化合物電解質の例は、以下を包含する：ＣＦ３ＳＯ２Ｎ−（Ｌｉ＋）ＳＯ２ＣＦ３、ＣＦ３ＣＦ２ＳＯ２Ｎ−（Ｌｉ＋）ＳＯ２ＣＦ３、ＣＦ３ＣＦ２ＳＯ２Ｎ−（Ｌｉ＋）ＳＯ２ＣＦ２ＣＦ３、Ｆ３ＳＯ２Ｎ−（Ｌｉ＋）ＳＯ２ＣＦ２ＯＣＦ３、ＣＦ３ＯＣＦ２ＳＯ２Ｎ−（Ｌｉ＋）ＳＯ２ＣＦ２ＯＣＦ３、Ｃ６Ｆ５ＳＯ２Ｎ−（Ｌｉ＋）ＳＯ２ＣＦ３、Ｃ６Ｆ５ＳＯ２Ｎ−（Ｌｉ＋）ＳＯ２Ｃ６Ｆ５、又はＣＦ３ＳＯ２Ｎ−（Ｌｉ＋）ＳＯ２ＰｈＣＦ３。このタイプのリチウム化合物は、いくつかの実施態様において、０．２ないし３モル（Ｍ）の範囲内の濃度で使用されてきた。
【００２６】
しかしながら、ＣＦ３ＳＯ２Ｎ−（Ｌｉ＋）ＳＯ２ＣＦ３及び他のイミド塩の使用に伴う課題は、それらがアルミニウム箔集電体を腐食し得ることである。アルミニウム箔集電体は、Ｌｉイオン電池の正極での使用には一般的であり、グラファイト製のものなどの他のタイプの集電体に比べて有利である。グラファイト集電体は、体積を増大し、電気的及び熱的導電性を低減し、かつさらに、Ａｌ箔集電体に比べてセル組立プロセスを複雑にする。この腐食に取り組みかつアルミニウム箔集電体の正極での使用をなお維持するため、いくつかの実施態様は、イミド塩と通常の塩（例えば、ＬｉＰＦ６、ＬｉＢＦ４、又はＬｉＣｌＯ４）との組合せを使用する。例えば、１つ以上の上記記載の電解質化合物と混合された、低いパーセンテージ（例えば、約１０−２５％）のＬｉＰＦ６は、アルミニウム集電体を腐食に対し安定化させると同時に、高容量負極の安定性を改善することが判明している。
【００２７】
図１Ａ−１Ｅは、電解質組成物のいくつかの例、及び、それらの、アルミニウム正極の腐食に対する全く異なる効果を例示する。各場合に、アルミニウム正極及びリチウム負極は、７０重量％のエチレンカーボネート及び３０重量％のプロピレンカーボネートから構成される溶媒、及び８重量％での電解質添加物ビニレンカーボネートとともに、特定の電解質組成物と組合せて使用された。各セルは、８０℃で約１時間アニールした。
【００２８】
図１Ａのグラフでは、ＬｉＰＦ６の完全な１Ｍ溶液を含む従来の電解質組成物が使用された。図からわかるように、正極では小さい腐食電流が観察されるにすぎず、かつサイクリングを反復するにつれて腐食電流は減少する。しかしながら、この電解質組成物は、多くの高容量負極材料には、上記に論じられた通りの負極劣化をもたらし得る。図１Ｂのグラフでは、負極安定性を改善するべく、イミド塩（この場合は、ＣＦ３ＳＯ２Ｎ−（Ｌｉ＋）ＳＯ２ＣＦ３）の完全な１Ｍ溶液を含む電解質組成物を使用した。しかしながら、図１ＡのＬｉＰＦ６溶液に比較して、実質的に大きい腐食電流が正極において観察され、かつ生じた腐食電流がサイクリングの反復につれて減少することは観察されなかった。
【００２９】
図１Ｃのグラフでは、少量のＬｉＰＦ６を図１Ｂのイミド塩組成物に添加して、約９０重量％のイミド塩（この場合は、ＣＦ３ＳＯ２Ｎ−（Ｌｉ＋）ＳＯ２ＣＦ３）と約１０重量％のＬｉＰＦ６とからなる電解質組成物を得た。図からわかるように、生じた腐食電流は、純粋なイミド塩溶液よりも有意に低減され、正極ではやはり小さい腐食電流が観察されるにすぎないが、サイクリングの反復につれて腐食電流が増大することが観察された。図１Ｄのグラフでは、ＬｉＰＦ６の濃度は約１５重量％まで増大され、生じた腐食電流はさらに抑制された。図１Ｅのグラフでは、ＬｉＰＦ６の濃度は約２０重量％まで増大され、生じた腐食電流はなおさらに抑制され、サイクリングの反復につれて再度減少し始めることが観察された。本明細書において実証されたように、所与の適用に適した特定の濃度においてイミド塩と通常の塩とを注意深く混合することは、正極の腐食と負極の安定性との間に有利な折衷案を提供し得る。
【００３０】
一般に、イミド塩は、電解質の少なくとも５０重量％を占めてよく、改善された負極安定性に関し上記に言及された利益をなお提供する。さらなる実施態様においては、電解質の約７５重量％ないし約９０重量％の範囲内のイミド塩パーセンテージが特に有利であることが判明している。
【００３１】
上記の特別な電解質混合物に加えて、又はその代替として、改善された負極安定性は、化学的又は電気化学的反応によりフッ化水素酸を中和するべく選択された特別な添加物により、負極材料自体を損なうことなく達成されてもよい。例えば、塩基性を有する化合物を用いてフッ化水素酸と結合させ、それによりセル性能に対するマイナスの効果を緩和するようにしてもよい。ルイス塩基は、Ｌｉイオンセルにおいてフッ化水素酸と結合し得る成分として使用してもよい化合物クラスの一例である。ルイス塩基は一般に、非共有電子対を供与して、例えばフッ化水素酸を含むルイス酸とともに、ルイス付加物を形成し得る任意の化合物を包含する。かかるルイス塩基は、限定するものではないが、アミン及びボランを包含する。フッ化水素酸と結合するための化合物クラスの別の例は、不溶性のフッ化物を形成する金属イオンを包含する。かかる金属イオンは、限定するものではないが、２、３、及び４価の金属イオン、例えばカルシウム（Ｃａ）、マグネシウム（Ｍｇ）、アルミニウム（Ａｌ）、鉄（Ｆｅ）、ニッケル（Ｎｉ）、又はマンガン（Ｍｎ）イオンを包含してもよい。中和剤（別にフッ化水素酸除去化合物とも称される）の他の例は、負極材料の表面に付加され、Ｆ−イオンの捕捉を補佐するか、又は別の方法でフッ化水素酸と反応する官能基、例えば−ＣＯＯＮａ又は−ＣＯＯＫ基、及び他のフッ化水素酸結合性金属誘導体塩又は酸化物を包含する。かかる塩及び酸化物は、１つ以上の以下の金属：Ｃａ、Ｍｇ、Ａｇ、Ｃｕ、Ｚｎ、Ｆｅ、Ｎｉ、及びＣｏ、から形成し得る。塩はまた、炭酸塩、酢酸塩、アルギン酸塩、又はシュウ酸塩であってもよい。
【００３２】
フッ化水素酸中和剤は、低分子の形態又はポリマーの形態を含む多様な形態で、電解質、活物質、対応するバインダー材料、１つ以上の電極、電池セパレータその他を含む多様なセル成分により、かつ化学的接着、物理的ブレンディングなどといった多様な技術を用いて、Ｌｉイオンセル中に導入されてもよい。いくつかの例を以下に記載する。
【００３３】
ある実施態様においては、セル電解質は、上記中和剤の１つとともに直接注入されてもよい。例えば、ルイス塩基は、セル電解質中に溶解されてもよい。ポリマー物質及び低分子量物質の双方を使用してもよい。第三級アミンの利用は、それらが、電解質分解を引き起こし得る窒素に結合した水素原子を含有しないことから、いくつかの応用には有利であってもよい。かかるアミンは、脂肪族、芳香族、又は混合した構造のいずれかであってもよい。例としては、限定するものではないが、トリアルキルアミン、Ｎ−アルキル（アリール）ピペリジン、Ｎ−アルキル（アリール）モルホリン、Ｎ，Ｎ−ジアルキルアニリン、Ｎ−アルキル−Ｎ，Ｎ−ジアリールアミン、トリアリールアミン、ピリジン及びアルキル（アリール）置換ピリジン、キノリン及びその誘導体その他を包含する。アミン成分を有するポリマーも、同様に使用し得る。例としては、限定するものではないが、ポリアクリレート、ポリメタクリレート、ポリスチレンのアミノ誘導体、ポリビニルピリジンその他を包含する。
【００３４】
別の実施態様においては、あるセル材料（例えば、電極）の表面は、少なくとも１つのフッ化水素酸中和剤基を担持するべく修飾されていてもよい。例えば、金属酸化物、リン酸塩、及びシリコンは、Ｎ，Ｎ−アルキル（アリール）プロピルトリエトキシシランとの反応により修飾され、基体の表面に化学的に結合されたアミノ基を生じ得る。水分濃度、酸性触媒の有無などといった反応条件は、単一の単層コーティング又は厚いコーティング（例えば、約２ｎｍないし約５０ｎｍのオーダー）を得るべく変更し得る。
【００３５】
同様に、任意の粉末基質の表面は、フッ化水素酸中和剤基を含有するポリマーの薄層で被覆されていてもよい。ポリマーを作成するためには、コーティング粒子は、コートされるべきポリマーを含有する溶媒中に分散されてもよい。分散物に無溶剤型ポリマーを添加することにより、粒子の表面上にポリマーを成膜し得る。所望のコーティング厚は、ポリマー及び粒子の濃度を変えることにより達成してもよい。上記に言及した通り、かかるポリマーの例は、限定するものではないが、ポリアクリレート、ポリメタクリレート、ポリスチレンのアミノ誘導体、ポリビニルピリジン、キトサン、キチン、ポリエチレンイミン、ポリアリルアミンその他を包含する。
【００３６】
別法として、非共有電子対を有する元素（ルイス塩基）を、かかる粉末基質中に、それらの合成の間に導入し得る。例えば、炭素源ガス中に、その合成の間にホウ素又は窒素前駆体を添加することにより、ホウ素又は窒素を用いて炭素粒子をドープし得る。
【００３７】
なお別の実施態様においては、中和剤基は、バインダーへ結合されていてもよい。例えば、Ｌｉイオンセル調製において利用されるポリマーバインダーを使用して、その構造内に１つ以上の中和剤基を担持してもよい。これらの基は、適切に選ばれたポリマー（例えば、キトサン、キチン、ポリスチレンのアミノ誘導体、ポリビニルピリジン、ポリエチレンイミン、ポリアリルアミン、ポリ（Ｎ，Ｎ−ジアルキルアミノメタクリレート）、その他を包含する）の中にもともと存在していてもよく、或いは化学修飾を介することにより人為的にバインダー分子中に導入されてもよい。例えば、ポリマー分子中に存在するエポキシ基は、多様な第二級及び第一級アミンと反応して、ポリマー分子中にアミン成分をもたらすことができる。
【００３８】
なお別の実施態様においては、電池セパレータを、中和剤基を担持するための支持体として使用してもよい。例えば、中和剤基又は粒子が、セパレータの対応する表面に化学的に結合されるか、又はセパレータ内に吸収されてもよい。セパレータ表面又は粒子表面に化学的に結合してもよい基の例は、限定するものではないが、トリアルキルアミン、Ｎ−アルキル（アリール）ピペリジン、Ｎ−アルキル（アリール）モルホリン、Ｎ，Ｎ−ジアルキルアニリン、Ｎ−アルキル−Ｎ，Ｎ−ジアリールアミン、トリアリールアミン、ピリジン及びアルキル（アリール）置換ピリジン、キノリン及びその誘導体その他から得ることができる。アミン成分を担持するポリマーも、同様に使用し得る。それらは、ポリマー溶液の形態でセパレータ中に吸収されることが可能であるか、或いはセパレータにナノ粒子を含浸させることができる。ポリマーの例は、限定するものではないが、ポリアクリレート、ポリメタクリレート、ポリスチレンのアミノ誘導体、ポリビニルピリジン、キトサン、キチン、ポリエチレンイミン、ポリアリルアミン、ポリ（Ｎ，Ｎ−ジアルキルアミノメタクリレート）、その他を包含する。
【００３９】
材料を選択するための修飾は、中和剤をセルの特定の領域、例えば負極に限定させ、そこで別の化学が利用可能となるという点で、例えば電解質への注入よりもむしろ、いくつかの適用においては有利であってよい。例えば、ポリマー担持ルイス塩基は、セル電解質中で不溶性にすることができ、バインダーと一緒に負極組成物中にブレンドされる。この場合、フッ化水素酸結合特性は、電極に導入され、かつ電極空間に限定される。特定の領域に閉じ込めることは、他のセル成分中では望ましくない、化学化合物の利用を可能にする。例えば、アミンを負極領域に閉じ込めることで、さもなければそれによってアミンがＬｉイオンセルの正極上で酸化されるかもしれない、望ましくない副反応を防止することができる。
【００４０】
上記の特定の電解質及び付加的な化合物に加えて、又はその別法として、改善された負極安定性はまた、負極材料の表面に対する保護コーティング又はフィルムの適用によって達成されてもよい。保護コーティングは、精選されたポリマー、酸化物、ハロゲン化物（例えば、フッ化物又は塩化物）、オキシハロゲン化物（例えば、オキシフッ化物又はオキシ塩化物）、炭素、それらの組合せ、又は他の材料などの、負極活物質のフッ化水素酸エッチングを低減又は防止するべく特別に選択された物質から形成されるか、又は別の方法で該物質を包含してもよい。Ｌｉイオン電池の効果的な操作のため、保護コーティングはＬｉイオン浸透性に作られる。望ましくは、また少なくともいくつかのデザインにおいては、保護コーティングは同時に電解質溶媒による浸透に対し抵抗性に作られる（非浸透性でない場合）。
【００４１】
図２は、１つ以上の実施態様による、保護負極コーティングアレンジメントの一例を例示する。この例において、負極２００は、一般に、シリコン活物質２０４とバインダー２０８とを含む、電気的に相互接続した粒子のマトリックスから形成される。シリコン系負極では、バインダー２０８はシリコン２０４に結合し、安定性を提供する。そのことは、シリコン及びリチウムの電気化学的合金化（及び脱合金化）に伴う体積変化に起因する不可逆的な容量損失を最小化する、より安定な固体−電解質界面（ＳＥＩ）の形成に寄与することにより、負極の性能を高め得る。シリコン系負極において使用された従来のバインダーは、典型的にはカルボキシメチルセルロース（ＣＭＣ）及びポリ（ビニリデンフルオライド）（ＰＶＤＦ）であるが、他の材料も要望に応じて使用してもよい。他の例は、限定するものではないが、ポリアクリル酸又はアルギン酸の金属塩を包含し、これらは例えば、Ｌｉ＋、Ｎａ＋、Ｋ＋、Ｍｇ２＋、Ｃａ２＋、Ａｌ３＋、Ｔｉ４＋、Ｓｎ４＋、その他の金属カチオンを包含してもよい。例示されたデザインにおいては、負極２００はまた、電池の最初のサイクリングの間にシリコン２０４とバインダー２０８との間の界面の少なくとも一部をシールするべく使用される、炭素導電性添加物２１２も包含する。
【００４２】
負極構造２００はさらに、シリコン２０４、バインダー２０８、及び導電性添加物２１２を少なくとも部分的に包み込む、上記記載のタイプの保護コーティング２２０を包含する。示された通り、保護コーティング２２０は、負極２００の表面上に接着されていてもよく、電解質及びそれに含有された任意のフッ化水素酸に対するバリアとして作用し（Ｌｉイオンに対して浸透性のまま）、それがシリコン活物質２０４を劣化させるのを妨げる。上記に論じたように、保護コーティング２２０は、精選されたポリマー、酸化物、フッ化物、炭素、それらの組合せ、又は他の材料から形成されていてもよい。
【００４３】
図３Ａ−３Ｂは、１つの実施態様による炭素保護コーティングの一例の、走査型電子顕微鏡（ＳＥＭ）及び透過型電子顕微鏡（ＴＥＭ）画像をそれぞれ例示する。この例では、シリコンコートされた垂直配向性カーボンナノチューブ（Ｖｅｒｔｉｃａｌｌｙ  Ａｌｉｇｎｅｄ  Ｃａｒｂｏｎ  Ｎａｎｏｔｕｂｅｓ（ＶＡＣＮＴｓ））を負極材料として使用し、次いでフッ化水素酸エッチングに対し防護するための保護コーティングとして用いるアモルファスカーボンの層でさらにコートされる。示された通り（またＸ線回折研究からさらに明らかなように）、粗い、数珠状のシリコンコートされたＶＡＣＮＴ構造は、成膜後は滑らかにされ、シリコンは結晶化する。外側の炭素コーティングは、フッ化水素酸エッチングに対し抵抗性であり、かつリチオ化及び脱リチオ化の間の、シリコンの構造完全性又は導電性を増強する。それはさらに、孔形成がなお、シリコンの多結晶質構造に起因して異方性の様式で生じることを保証する。かかる外側炭素コーティングによって与えられるフッ化水素酸エッチングに対する抵抗性は、その厚さを調整することにより、特定の環境に適合されてもよい。
【００４４】
いくつかの実施態様においては、保護コーティングは可撓性に作らされ、リチオ化及び脱リチオ化の間に負極活物質とともに膨張及び収縮できるようにする。例えば、保護コーティングは、それ自体に対しスライドすることが可能なポリマー鎖から製されてもよい。他の例は、その表面上に自然に保護酸化物層を形成する金属を包含する。これらは、限定するものではないが、アルミニウム（Ａｌ）、チタン（Ｔｉ）、クロム（Ｃｒ）、タンタル（Ｔａ）、ニオブ（Ｎｂ）、及びその他を包含する。かかるコーティングの成膜は、物理蒸着、化学蒸着、マグネトロンスパッタリング、原子層堆積、マイクロ波支援堆積、湿式化学、及びその他を含む、多様な酸化物コーティング成膜技術を使用して実施し得る。
【００４５】
例えば、水溶性塩の形態の金属酸化物前駆体を、コートされるべき粒子の懸濁液（水中）に添加してもよい。塩基（例えば、水酸化ナトリウム又はアミン）の添加は、金属（Ｍｅ）水酸化物の形成を引き起こす。混合物中に懸濁された活性粒子は、次にＭｅ−水酸化物成膜のための核生成部位として作用してよい。ひとたび粒子がＭｅ−水酸化物のシェルでコートされれば、それらは水酸化物シェルを対応する酸化物層に変換する目的でアニールされてよく、該層は次に粒子表面に充分に接着される。
【００４６】
他の例では、酸化アルミニウムコーティングは、湿式化学を用いて、以下の：（ｉ）アルミニウムイソプロポキシドをエタノール中に溶解する；（ｉｉ）溶液を活性シリコン粒子の存在下に乾燥する；及び（ｉｉｉ）アルミニウムイソプロポキシドコーティングを酸化アルミニウムコーティングに変換するべくアニールする、という工程に従って産生されてよい。なお別の例では、フッ化鉄コーティングが、湿式化学を用いて、以下の：（ｉ）鉄（Ｆｅ）粉末をフルオロケイ酸の水溶液中に溶解する；（ｉｉ）溶液を活性シリコン粒子の存在下に乾燥して、ＦｅＳｉＦ６・Ｈ２Ｏからなるコーティングを生成する；及び（ｉｉｉ）コートされた粉末を、アルゴンガス又は真空中などの不活性環境においてアニールすることにより、ＦｅＳｉＦ６・Ｈ２Ｏをフッ化鉄（ＦｅＦｘ）に変換する、という工程に従って産生されてもよい。
【００４７】
充分に可撓性の保護コーティングの形成は、サイクリングの間に約４００％までの体積の増加及びそれに続く減少を示す、シリコンのようなある負極材料にとり、有利であってもよい。保護コーティングの可撓性は、さもなければフッ化水素酸を活物質に浸透させることになる、亀裂又は間隙の形成を防止する。
【００４８】
別の実施態様においては、しかしながら、機械的に安定かつ可塑的に変形し得る保護コーティングの使用は、適切に配置された場合には、さらなる利益を提供し得ることが見出されてきた。例えば、シェル構造を用いて、負極表面をコート又は包み込んでもよい。最初の挿入（例えば、Ｌｉイオン電池の最初のサイクル）の間、かかる保護コーティングの外表面は可塑的に変形しかつ膨張して、リチオ化された負極材料の膨張状態に合致し得る。しかしながら、リチウムの脱離時には、このタイプの保護コーティングは、機械的に安定したままであり、多くがその膨張状態を保持する。この方法では、膨張したリチオ化状態の負極にフィットしたシェル構造が作成されるが、脱リチオ化の間の活物質コアの収縮を破裂することなく可能にする。
【００４９】
図４は、１つ以上の実施態様によるシェル保護負極コーティングアレンジメントの一例の、リチオ化及び脱リチオ化を例示する。この例では、図２に示したデザインと同様、負極４００は一般に、シリコン活物質４０４と、場合によっては上記に論じたような他の物質、例えばバインダー、炭素導電性添加物、又はその他（示さず）とを含む、電気的に相互接続した粒子のマトリックスから形成される。保護コーティング４１０は、負極４００の任意の他の物質とともに、シリコン活物質４０４の少なくとも一部の上に供される。
【００５０】
保護コーティング４１０は、少なくとも最初のサイクリング期間の後に、間隙又はポケット４１２が保護コーティング４１０の内側に形成されて（脱リチオ化状態で）、シリコン４０４がリチオ化の間に膨張するための空間が与えられるようデザインされている。この方法では、保護コーティング４１０の外表面は、正常な電池操作の一部としての、次に続くシリコン−リチウム膨張（リチウム挿入の間の）及び圧縮（リチウム脱離の間の）のサイクルの間中、実質的に安定したままである。
【００５１】
ＳＥＩ層４２０もまた、図４に示されており、ここではそれは、別の場合のようにシリコン４０４の表面上に直接的にではなく、むしろ保護コーティング４１０の上に形成される。フッ化水素酸、溶媒分子、及び他の有害成分の浸透性に対するＳＥＩの安定性及び抵抗性は、その外表面が連続的に膨張及び収縮することから、リチウム挿入／脱離の間のシリコン粒子における大きい体積変化によって損なわれ得る。この膨張／収縮は、概してＳＥＩの欠陥及び間隙の形成の原因となり、このことは、浸透に対するその抵抗性の低下をもたらす。しかしながら、図４のデザインのシェル保護コーティング４１０を用いて、ＳＥＩ４２０がその上に形成するより安定な外表面を提供することで、ＳＥＩ層４２０の機械的安定性が増強されてもよい。より安定なＳＥＩ層４２０は、フッ化水素酸エッチング並びに他の劣化プロセスに対し、さらなる保護を提供する。
【００５２】
いくつかの実施態様においては、セラミックコーティング材料を使用して、保護コーティング４１０を形成してもよい。セラミックコーティングの例は、限定するものではないが：酸化アルミニウム又はリチオ化酸化アルミニウム、酸化チタン又はリチオ化酸化チタン、酸化亜鉛又はリチオ化酸化亜鉛、酸化ニオブ又はリチオ化酸化ニオブ、及び酸化タンタル又はリチオ化酸化タンタルを包含する。セラミックコーティングの他の例は、限定するものではないが：フッ化バナジウム、オキシフッ化バナジウム、フッ化鉄、オキシフッ化鉄、フッ化アルミニウム、オキシフッ化アルミニウム、フッ化チタン、オキシフッ化チタン、フッ化亜鉛、オキシフッ化亜鉛、フッ化ニオブ、オキシフッ化ニオブ、フッ化タンタル、オキシフッ化タンタル、フッ化ニッケル、オキシフッ化ニッケル、フッ化マグネシウム、オキシフッ化マグネシウム、フッ化銅、オキシフッ化銅、フッ化マンガン、及びオキシフッ化マンガンを包含する。これらのセラミックは、Ｌｉイオン浸透性でありかつ電解質溶媒非浸透性であり、それらをＬｉイオン電池適用における使用に充分適合させる。
【００５３】
別の実施態様においては、ポリマーコーティングを用いて保護コーティング４１０を形成してもよい。例えば、ポリマーコーティングは、犠牲層としてシリコン４０４の表面に適用され、次に炭化されて（例えば、熱分解又は熱アニーリングにより）、保護コーティング４１０として作用する炭素シェルを残してもよい。
【００５４】
なお別の実施態様においては、材料の組合せを使用して、複合保護負極コーティングを形成してもよい。複合コーティングを形成するための、様々な材料の適切な選択及び特定の適用は、複合材料が、いずれかの材料単独では見出されない、２つ以上の構成材料のいくつかの異なる物理的又は化学的特性を利用するべくデザインし得ることから、所望の適用に依存して様々なさらなる利益をもたらし得る。
【００５５】
図５Ａ−５Ｆは、種々の実施態様による複合保護負極コーティング構造のいくつかの異なる例を例示する。各場合に、保護される負極コアは、例示目的のために単一の代表的なシリコン活物質粒子５０４として簡略に示された、電気的に相互接続した粒子のマトリックスから構成される。しかしながら、代表的なシリコン粒子５０４が、事実上粒子の集合体、シリコン複合材料の一部、シリコン−炭素複合材料の一部、その他から構成されていてもよいことが理解されよう。また、主要な活物質がシリコン以外の物質であってもよいこと、及び上記に論じたような他の物質、例えばバインダー、炭素導電性添加物、又はその他などの、他の第二の物質が負極コアに含まれ得ることも理解されよう。
【００５６】
図５Ａ−５Ｃに示したデザイン例においては、複合保護コーティングは、外側保護層（この場合は、金属酸化物又は金属フッ化物シェル）５１２と、内側保護層（この場合は、炭素系材料）５２０とから形成される。金属酸化物又は金属フッ化物外側保護層５１２の使用は、フッ化水素酸、溶媒分子、及び他の有害又は反応性分子の拡散を防止し、かつそれらがシリコン活物質５０４の表面に到達するのを妨げる。シリコン活物質５０４と金属酸化物又は金属フッ化物外側保護層５１２との間の、炭素系内側保護層５２０の使用は、電流及びＬｉイオンの流れのための電気的及びイオン的導電経路を提供する。炭素系内側保護層５２０はまた、フッ化水素酸、溶媒分子、及び他の有害又は反応性分子の拡散に対し、付加的なバリアを形成し、下にあるシリコン活物質５０４の潜在的な劣化をさらに低減する。
【００５７】
例えば金属酸化物又は金属フッ化物外側保護層５１２の形態にある、固体でありかつ不溶性のイオン導電体である、機械的に安定な外側シェル構造と、炭素系内側保護層５２０の形態にある、より柔らかく可撓性の内側コーティングとの組合せは、それ故、双方の材料の利点を単一の複合デザインに付与している。しかしながらさらなる利点は、種々の特性及び対応する種々の利点により、様々な方法で形成されてよい、内側保護層５２０の種々の構造によって達成し得る。図５Ａ−５Ｃに示された様々なデザインは、いくつかの例を例示する。
【００５８】
図５Ａのデザインでは、内側保護層５２０は、電気的及びイオン的導電性炭素コーティングなどの、固層として形成される。このタイプの高密度の炭素層は、シリコン活物質５０４と外側保護層５１２の内表面との間の結合を弱める助けとなり、脱リチオ化の間にシリコン活物質５０４がその内側で収縮するとき、外側保護層５１２が膨張したままでありかつ機械的に安定しているようにする。上記に論じたように、外側保護層５１２などの機械的に安定な保護コーティングは、より安定したＳＥＩ層の形成を供し、その結果として、フッ化水素酸エッチングならびに他の劣化プロセスに対しさらなる保護が提供される。炭素コーティングはまた、一般に可撓性であり、下にあるシリコン活物質５０４のリチオ化の間の膨張も多少は緩和し、外側保護層５１２に対する任意のストレスを低減する。
【００５９】
しかしながら、いくつかの適用には、さらなる膨張能が要求され得る。それ故図５Ｂのデザインでは、内側保護層５２０は中空の層として形成され、シリコン活物質５０４の外表面と外側保護層５１２の内表面とに対する炭素質物質の薄いコーティングにより、間隙又は孔５１６が間に残される。孔５１６の付加的な体積は、リチオ化の間のシリコン膨張のためのさらなる空間を提供し、かつ図５Ａのデザインにおける高密度の炭素コーティングに比較して、外側保護層５１２に対して作用され得る任意のストレスをさらに軽減する助けとなり得る。シリコン活物質５０４の外表面、及び外側保護層５１２の内表面上のこうした薄いコーティングは、図５Ａのデザインにおけるような電気的及びイオン的導電性コーティングの介在という利点をやはり提供するが、改善された機械的ストレス低減という交換条件の下でのより限られた範囲内までである。
【００６０】
それ故、図５Ｃのさらなるデザインは、より一般的で中間的なアプローチを表わし、これにおいて内側保護層５２０は、シリコン活物質５０４と外側保護層５１２の内表面との間に、一連のより小さい孔５１６を用いて形成される。孔５１６は、単に活物質５０４全体と外側保護層５１２の内表面との間に完璧に配置されていなくてもよく、その代わりに、電池操作の間に、時には活物質５０４に侵入し、かつ活物質５０４を構成している粒子又は複合材料の任意の集合体の間に形成してもよいことが理解されよう。このアレンジメントは、シリコン活物質５０４と外側保護層５１２の内表面との「間」に形成されるものとして、一連の孔５１６に関する上記の記載に含まれることを意図している。
【００６１】
孔５１６の密度は、特定の適用（例えば、特定の活物質）にフィットするべく適合されてもよく、内側保護層５２０中の炭素の量（及びそれ故、その電気的及びイオン的導電性特性）と、内側保護層５２０中の自由空間の量（及びそれ故、リチオ化及び脱リチオ化の間の膨張のためのその許容量）との間に、所望のバランスを達成するべく調整されてよい。シリコン活物質を含むいくつかの適用については、シリコン活物質コアによって占有される体積の約５０％の（又はそれをこえる）全孔体積が、リチオ化の間の膨張のために充分なスペースを提供することが判明している。
【００６２】
図５Ｄ−５Ｆに示されたデザイン例は、それらが付加的な導電性コーティング層５２４を外側保護層５１２の周囲に包含することを除いて、図５Ａ−５Ｃに示したものとそれぞれ同等である。付加的な導電性コーティング層５２４は、構成要素負極粒子間に増強された電気的接続性を提供し、このことが、負極スラリーからの電気的導電性の負極の形成を助ける。付加的な導電性コーティング層５２４は、例えば炭素又は導電性ポリマーから形成されてよく、フッ化水素酸、溶媒分子、及び他の有害又は反応性分子の拡散に対する、なおさらなるバリアを提供し、下にあるシリコン活物質５０４の潜在的劣化をさらに低減する。
【００６３】
図６Ａ−６Ｃは、図５Ｄ−５Ｆの複合保護負極コーティング構造の例に対するリチオ化及び脱リチオ化の効果を例示する。簡略化のため、図５Ｄ−５Ｆのデザインのみが明示的に示されているが、図５Ａ−Ｃに対する効果は実質的に同様である。
【００６４】
図６Ａに示したように、最初のＬｉ挿入（例えば、Ｌｉイオン電池の最初の充電）の間、Ｌｉイオンはシリコン活物質５０４に挿入されて、Ｓｉ−Ｌｉ合金５３０を形成する。形成の間、その外表面は上記記載の通り有意に膨張し、炭素系の内側保護層５２０を移動させかつ圧縮させる。続いて、さらなるサイクリングの間に、ＬｉイオンはＳｉ−Ｌｉ合金５３０から脱離され、それをその天然のシリコン状態５２４に戻す。用いた特定の内側保護層５２０の材料と、経験した体積変化とに依存して、内側保護層５２０又はその一部は、示したようなその圧縮された形態を保持していてもよい。したがって、ある場合には、内側保護層５２０は少なくとも部分的に圧縮されてよく、上記に論じたものに類似の孔もしくは複数の孔５１６が、介在するスペース中に形成されてもよい。この様式でのかかる孔５１６の形成は、いくつかの適用においては有利であってよい（例えば、さらなる体積変化に適応させるため）。
【００６５】
大きい孔デザインを有する内側保護層５２０の構造について、図６Ｂに目を向ければ、シリコン膨張に適合するべく供された本来備わるスペースは、いかなる最初の挿入効果も避けるべく充分であってよい。この場合、シリコン活物質５０４中へのＬｉイオンの挿入は、Ｓｉ−Ｌｉ合金５３０を形成し、その外表面はそれ故膨張して、孔５１６を充たすか又は部分的に充たしており、かつＳｉ−Ｌｉ合金５３０がその天然のシリコン状態５２４にもどることから、脱リチオ化の間に縮まって元のサイズに戻る。
【００６６】
中間密度の孔デザインについて、図６Ｃに目を向ければ、Ｓｉ−Ｌｉ合金５３０を形成するための、最初のＬｉ挿入及び付随するシリコン活物質５０４の膨張は、様々な小孔５１６の移動を引き起こしてよく、これらは、示されたように圧縮されるため、典型的には一緒に凝集する。続いて、さらなるサイクリングの間に、ＬｉイオンはＳｉ−Ｌｉ合金５３０から脱離され、それをその天然のシリコン状態５２４に戻す。様々な孔５１６の密度及び最初のアレンジメント、並びに経験された体積変化に依存して、孔５１６は元の配置及び密度に、又は示されたように、変更された配置及び密度に戻ってもよい。
【００６７】
図６Ａ及び６Ｃに示したものなどの、最初のリチウム挿入は、ｉｎ−ｓｉｔｕ（Ｌｉイオン電池セル組立て後）及びｅｘ−ｓｉｔｕ（Ｌｉイオン電池セル組立て前）の双方を包含する、多様な方法で実施し得る。例えば、負極材料へのｉｎ−ｓｉｔｕのリチウム挿入は、Ｌｉを含有する陽極材料から取られたリチウムの挿入などの、Ｌｉイオン電池の操作の間の電気化学的リチウム挿入を包含してもよい。負極材料へのｅｘ−ｓｉｔｕのリチウム挿入のためには、リチオ化は、電極への負極粉末の組立に先立つか、又はＬｉイオン電池セルへの電極の組立に先立つ、気相反応を包含し得る。別法として、ｅｘ−ｓｉｔｕのリチウム挿入は、負極の室温でのリチオ化を包含してよく、それにより、リチオ化を誘導するため（主として電解質との接触により）、柔らかく安定した（ドライルームフレンドリーな）リチウム粉末が、予め形成された多孔性の負極の表面上に成膜及び塗布されてよい。かかるプロセスが溶媒の存在下に実施される場合、同時にＳＥＩ層が負極表面上に予め形成されてもよい。あるデザインでは、リチウム粉末の代わりにリチウム箔を使用してもよい。
【００６８】
図５Ａ−５Ｆの様々な複合保護負極コーティング構造が、多様な方法で形成され得ることが理解されよう。いくつかの形成法の例を以下に記載する。
【００６９】
図７は、１つ以上の実施態様による、図５Ａ−５Ｆの複合保護負極コーティング構造の例の形成を示す、図表によるフロー図である。この例では、形成は、工程７１０におけるシリコン活物質粒子（複数）５０４の供給又は凝集で始まる。再度、シリコン粒子５０４は、例示のみを目的として単数で示されており、実際には、シリコン複合体の部分、シリコン−炭素複合体の部分、その他から形成される、粒子の集合体から構成されていることが理解されるであろう。第一の活物質がシリコン以外であってもよく、それは例として示されているにすぎないこと、また、上記に論じたような、バインダー、炭素導電性添加物、又はその他などの他の第二の物質が、同様に負極コアに含まれていてもよいこともまた理解されるであろう。
【００７０】
工程７２０において、例えば犠牲ポリマーコーティング５０８は、内側保護層５２０の前駆体として、シリコン粒子５０４に適用される。犠牲ポリマーコーティング５０８及びシリコン粒子５０４は次に、工程７３０において、原子層堆積（ＡＬＤ）、化学蒸着（ＣＶＤ）、種々の湿式化学的方法、又は当該技術分野における他の公知の方法などの、１つ以上の公知の方法を用いて、外側保護層５１２（例えば、金属酸化物又は金属フッ化物）によってさらにコートされる。
【００７１】
工程７４０においては、図５Ａ−５Ｆの異なる孔デザインのうちの１つが所望により選択され、犠牲ポリマーコーティング５０８から形成される。内側保護層５２０及びその関連する孔５１６（又は、場合に応じてそれを欠く）の所望の構造に依存して、特定のプロセスが必要とされる。特に、犠牲ポリマーコーティング５０８は、熱処理（例えば、ガス環境におけるアニーリング）により、熱水プロセスにより、又は所望の構造に適した他の技術により、所望の構造に変形し得る。ポリマー組成物及び変形条件に依存して、犠牲ポリマーは：（ａ）図５Ａのデザインにおけるような高密度炭素構造；（ｂ）図５Ｂのデザインにおけるような、シリコン粒子５０４と外側保護層５１２の内表面とを被覆する、炭素質材料の薄層；又は（ｃ）図５Ｃのデザインにおけるような多孔性炭素構造、に変形されてもよい。
【００７２】
図５Ｄ−５Ｆのさらなるデザインについては、工程７５０において付加的なプロセスを実施して、例えば、付加的な導電性ポリマー又は炭素コーティング５２４を、外側保護層５１２の表面上に形成する。炭素から形成される付加的な導電性コーティング５２４用には、炭素は、ＣＶＤ（例えば、炭化水素ガス前駆体の分解）、ポリマー層の形成及び分解、水熱炭化、又は他の技術により成膜され得る。導電性ポリマーから形成される付加的な導電性コーティング５２４用には、導電性ポリマーコーティングは、プラズマ支援重合、マイクロ波支援重合、コートされるべき粒子の懸濁液中での溶液重合、又は、粒子と溶液状もしくはポリマーナノ粒子の形状のポリマーとの、複合懸濁液のスプレードライにより成膜され得る。
【００７３】
図８は、１つ以上の実施態様による、機械的に安定なシェル保護負極コーティングの形成方法の一例を例示するプロセスフロー図である。この例では、ポリマーから構成される犠牲コーティングが、所望の活物質粒子上に最初に成膜される（工程８１０）。続いて、金属酸化物又は金属フッ化物層が、その例が上記に論じられている１つ以上の従来技術を用いて成膜される（工程８２０）。酸化物層の成膜後、得られたコア−シェル構造を、中間ポリマー層を炭化するのに充分高い温度においてアニールする（工程８３０）。ポリマー体積は炭化の間に減少することから、活性粒子コアと金属酸化物シェルとの間に間隙が形成され得る。ポリマー炭化後に得られた薄い炭素層は、複合粒子内側の電気導電性を増強する。活性粒子と金属酸化物層との間の自由体積は、ポリマーコーティングの厚さ及び用いるポリマーのタイプを変えることにより変更し得る。
【００７４】
オプションの工程８１５によって例示されたように、いくつかの実施態様においては、追加のプロセスを使用して、金属酸化物層と活性粒子との間の増強された接着を達成してもよい。示された通り、活性粒子表面への犠牲ポリマーコーティングの成膜後（工程８１０）、得られた組合せを、ポリマーのガラス転移温度より高い温度でアニールしてもよい（オプションの工程８１５）。加熱により、ポリマーコーティングは粘性の液体に変形し、粒子表面から部分的にディウェッティングする。最初はポリマーによって隠されていた粒子表面は、それ故開放される。したがって、金属酸化物フィルムは、ポリマー及び部分的に露出された粒子表面の上に成膜されたとき（工程８２０）、ディウェッティングされた粒子領域は、金属酸化物と粒子表面との間の直接の接触点を提供する。次に続く炭化工程（工程８３０）は、再度、金属酸化物層の下に間隙を生成し、これが電池使用の間の粒子膨張を可能にする。
【００７５】
図９は、種々の実施態様により、上記の装置、方法、及び他の技術、又はそれらの組み合わせが適用されてもよい、Ｌｉイオン電池の一例を例示する。筒形の電池は、例示を目的として示されているが、角形又はパウチ（ラミネート型）電池を含む、他のタイプのアレンジメントもまた、所望により使用されてよい。Ｌｉイオン電池１の例は、負極２、正極３、負極２と正極３との間に介在するセパレータ４、セパレータ４を含浸させる電解質、電池ケース５、及び電池ケース５を密封するシーリング部材６を包含する。
【００７６】
Ｌｉイオン電池例１が、本発明の多数の態様を、様々なデザインにおいて同時に具体化し得ることが理解されよう。例えば、Ｌｉイオン電池１は：（ａ）Ｌｉイオン浸透性炭素、ポリマー、及び酸化物又はフッ化物シェルによって保護された、シリコン材料を含有する活性負極；（ｂ）（ｉ）イミド含有塩（例えば、全塩含量の５０−９５％）と、（ｉｉ）カーボネートの混合物を主成分とする溶媒と、及び（ｉｉｉ）ジメチルアセトアミド（ＤＭＡＣ）などの電解質添加物と、から構成される電解質；及び（ｃ）酸化物、フッ化物、又は硫黄活物質を含有する正極を含有してもよい。別の組合せ例は：（ａ）Ｌｉイオン浸透性酸化物シェル及びＨＦ除去物質によって保護された、シリコン活物質を含有する負極；（ｂ）（ｉ）ＬｉＰＦ６塩と、（ｉｉ）カーボネートの混合物を主成分とする溶媒と、及び（ｉｉｉ）ＤＭＡＣなどのルイス塩基電解質添加物と、から構成される電解質；及び（ｃ）酸化物、フッ化物、又は硫黄活物質を含有する正極、の使用を包含してもよい。一般に、上記実施態様の任意の組合せが、所望により使用し得ることが理解されよう。
【００７７】
上記の記載は、当業者が本発明の実施態様を作成又は使用できるようにするため提供される。しかしながら当業者には、これらの実施態様に対する種々の変更が容易に明らかとなることから、本発明が、本明細書に開示された特定の配合、プロセス工程、及び材料に制限されないことが理解されよう。即ち、本明細書に定義された一般原理は、以下のクレーム及び全ての同等物によってのみ定義されるべき本発明の精神又は範囲から離れることなく、他の実施態様に適用してもよい。
【図１Ａ】
2014514683.tif 000003
【図１Ｂ】
2014514683.tif 000004
【図１Ｃ】
2014514683.tif 000005
【図１Ｄ】
2014514683.tif 000006
【図１Ｅ】
2014514683.tif 000007
【図２】
2014514683.tif 000008
【図３Ａ】
2014514683.tif 000009
【図３Ｂ】
2014514683.tif 000010
【図４】
2014514683.tif 000011
【図５Ａ】
2014514683.tif 000012
【図５Ｂ】
2014514683.tif 000013
【図５Ｃ】
2014514683.tif 000014
【図５Ｄ】
2014514683.tif 000015
【図５Ｅ】
2014514683.tif 000016
【図５Ｆ】
2014514683.tif 000017
【図６Ａ】
2014514683.tif 000018
【図６Ｂ】
2014514683.tif 000019
【図６Ｃ】
2014514683.tif 000020
【図７】
2014514683.tif 000021
【図８】
2014514683.tif 000022
【図９】
2014514683.tif 000023
【国際調査報告】
2014514683.tif 000024